(57)【要約】  表面に対するコーティング、コーティング組成物、コーティングでコーティングされた物品、及びコーティングの方法が開示され、そこでコーティングは、主成分としてのポリウレタンと、ポリウレタンに比べて、より高い被コーティング面に対する剥離強度と、より高い硬化時の破断点伸び率と、より低いガラス転移温度と、を有する少なくとも１つの他のポリマーＰ２と、のポリマーブレンドを含み、そのポリマーブレンドは、テクスチャ化された表面を有する可剥性及び柔軟性のある層を形成するように硬化される。
2016500745.tif 000002
【特許請求の範囲】
【請求項１】
表面に対するコーティングであって、
主成分としてのポリウレタンと、
ポリウレタンに比べて、
より高い前記被コーティング面に対する剥離強度と、
より高い硬化時の破断点伸び率と、
より低いガラス転移温度と、
を有する少なくとも１つの他のポリマーＰ２と、
のポリマーブレンドを含み、
前記ポリマーブレンドは、テクスチャ化された表面を有する可剥性及び柔軟性のある層を形成するように硬化された、コーティング。
【請求項２】
前記ポリマーブレンドが、３０μｍより大きな粒子状添加物を含まない、請求項１に記載のコーティング。
【請求項３】
Ｐ２に比べて、より高い前記被コーティング面に対する剥離強度、より高い硬化時の破断点伸び率、又はより低いガラス転移温度のうちのいずれか一つを有するポリマーＰ３を更に含む、請求項１又は２に記載のコーティング。
【請求項４】
ポリマーＰ２及び／又はポリマーＰ３が、前記被コーティング面で２０Ｎ／２５ｍｍ〜２５Ｎ／２５ｍｍの剥離強度（ＡＳＴＭ  Ｄ１０００）を有する接着ポリマーから選択される、請求項１〜３のいずれか一項に記載のコーティング。
【請求項５】
ポリマーＰ２及び／又はポリマーＰ３が、２００％〜１０００％の破断点伸び率を有するエラストマー性ポリマーから選択される、請求項１〜４のいずれか一項に記載のコーティング。
【請求項６】
ポリマーＰ２及び／又はポリマーＰ３が、１０℃未満のガラス転移温度を有する、請求項１〜５のいずれか一項に記載のコーティング。
【請求項７】
ポリマーＰ２及び／又はポリマーＰ３が、
ポリエステル、ポリウレタン−アクリレート（ＰＵＡ）、ポリアクリレート、ポリビニルアルコール、ポリ酢酸ビニル、及びアクリル酸変性ポリオレフィン、からなる群から選択される、請求項１〜６のいずれか一項に記載のコーティング。
【請求項８】
前記コーティングが、５０重量％〜９０重量％のポリウレタンと、１０重量％〜５０重量％のポリマーＰ２と、を含む、請求項７に記載のコーティング。
【請求項９】
前記コーティングが、６０重量％〜９０重量％のポリウレタンと、５重量％〜２０重量％のポリマーＰ２と、５重量％〜２０重量％のポリマーＰ３と、を含む、請求項７に記載のコーティング。
【請求項１０】
前記テクスチャ化された表面が、１μｍ〜５μｍの二乗平均平方根（ＲＭＳ）表面粗さを有する、請求項１〜９のいずれか一項に記載のコーティング。
【請求項１１】
前記テクスチャ化された表面が、前記硬化したポリマーブレンドの表面上のひびわれを含む、請求項１〜１０のいずれか一項に記載のコーティング。
【請求項１２】
前記ポリマーブレンドのガラス転移温度が、３０℃超である、請求項１〜１１のいずれか一項に記載のコーティング。
【請求項１３】
前記ポリマーブレンドが、前記ポリマーブレンドを含有する水性分散物を乾燥させることによって硬化され、前記水性分散物が、３０℃以下の最低造膜温度を有する、請求項１〜１１のいずれか一項に記載のコーティング。
【請求項１４】
前記コーティングと前記表面との間に配置されたプライマー層を更に含む、請求項１〜１３のいずれか一項に記載のコーティング。
【請求項１５】
前記プライマー層が、前記表面への前記コーティングの接着力を減少させるための剥離コーティングを含む、請求項１４に記載のコーティング。
【請求項１６】
前記剥離コーティングが、界面活性剤を含む、請求項１５に記載のコーティング。
【請求項１７】
前記プライマー層が、前記表面への前記コーティングの接着力を高めるための接着促進剤を含む、請求項１４に記載のコーティング。
【請求項１８】
前記プライマーが、フッ素化化合物、アクリルポリマー、ポリウレタン、ポリウレタンアクリレート、シリコーン化合物、シリコーン変性ポリマー、パラフィンワックス、ポリプロピレンワックス、ポリエチレンワックス、及びこれらの混合物のうち少なくとも１つを含む、請求項１４〜１７のいずれか一項に記載のコーティング。
【請求項１９】
低い界面エネルギーの添加剤を更に含む、請求項１〜１８のいずれか一項に記載のコーティング。
【請求項２０】
請求項１〜１９のいずれか一項に記載のコーティングでコーティングされた物品。
【請求項２１】
コーティング組成物であって、
主成分としてのポリウレタンと少なくとも１つの他のポリマーＰ２とを含む水性ポリマー分散物であって、前記ポリマーＰ２が、前記ポリウレタンに比べて、
より高い被コーティング面に対する剥離強度と、
より高い硬化時の破断点伸び率と、
より低いガラス転移温度と、
を有する、水性ポリマー分散物を含み、
前記ポリマー分散物は、テクスチャ化された表面を有する可剥性及び柔軟性のある層を形成するように硬化可能である、コーティング組成物。
【請求項２２】
前記組成物が、前記硬化したポリマーブレンドの前記表面上に突出部を形成するための粒子状添加物を含まない、請求項２１に記載のコーティング組成物。
【請求項２３】
ポリマーＰ３を更に含み、前記ポリマーＰ３がポリマーＰ２より低いガラス転移温度を有する、請求項２１又は２２に記載のコーティング組成物。
【請求項２４】
ポリマーＰ２及び／又はポリマーＰ３が、
ポリエステル、ポリウレタン−アクリレート（ＰＵＡ）、ポリアクリレート、ポリビニルアルコール、ポリ酢酸ビニル、アクリル酸変性ポリオレフィン、からなる群から選択される、請求項２１〜２３のいずれか一項に記載のコーティング組成物。
【請求項２５】
前記組成物の前記ポリマー含有量は、５０重量％〜９０重量％のポリウレタンと、１０重量％〜５０重量％のポリマーＰ２と、を含む、請求項２４に記載のコーティング組成物。
【請求項２６】
前記組成物の前記ポリマー内容物は、６０重量％〜９０重量％のポリウレタンと、５重量％〜２０重量％のポリマーＰ２と、５重量％〜２０重量％のポリマーＰ３と、を含む、請求項２４に記載のコーティング組成物。
【請求項２７】
前記水性ポリマー分散物が、３０℃以上の最低造膜温度（ＭＦＦＴ）を有する、請求項２１〜２６のいずれか一項に記載のコーティング組成物。
【請求項２８】
前記ポリマーブレンドのガラス転移温度を上げるための合体剤を更に含む、請求項２１〜２７のいずれか一項に記載のコーティング組成物。
【請求項２９】
前記合体剤が、ブトキシジグリコール、ブチルグリコール、グリコールエチルエーテル及びＤＥＧエチルエーテル（エチルエーテル、アルキレングリコールエーテル例えばエチレングリコールモノメチルエーテル、エチレングリコールモノヘキシルエーテル、エチレングリコールモノエチルエーテル、エチレングリコールモノ−ｎ−ブチルエーテル、ジエチレングリコールモノメチルエーテル、ジエチレングリコールモノ−ｎ−ブチルエーテル、プロピレングリコールモノメチルエーテル、ジプロピレングリコールモノメチルエーテル、トリプロピレングリコールモノメチルエーテル、エチレングリコールモノイソブチルエーテル、ジエチレングリコールモノイソブチルエーテル、プロピレングリコールモノイソブチルエーテル、エチレングリコールモノフェニルエーテル、プロピレングリコールモノフェニルエーテル、エチレングリコールモノメチルエーテルアセテート、及びこれらの混合物からなる群から選択される、請求項２８に記載のコーティング組成物。
【請求項３０】
硬化剤を更に含む、請求項２１〜２９のいずれか一項に記載のコーティング組成物。
【請求項３１】
前記硬化剤が、イソシアネート化合物、アジリジン及びカルボジイミド化合物から選択される、請求項３０に記載のコーティング組成物。
【請求項３２】
低い界面エネルギーの添加剤を更に含む、請求項２１〜２９のいずれか一項に記載のコーティング組成物。
【請求項３３】
表面をコーティングする方法であって、
主成分としてのポリウレタンと少なくとも１つの他のポリマーＰ２とを含む水性ポリマー分散物であって、前記ポリマーＰ２が、前記ポリウレタンに比べて、
より高い前記被コーティング面に対する剥離強度と、
より高い硬化時の破断点伸び率と、
より低いガラス転移温度と、
を有する、水性ポリマー分散物を含む、コーティング組成物を提供する工程であって、
前記ポリマー分散物は、テクスチャ化された表面を有する可剥性及び柔軟性のある層を形成するように硬化可能である、工程と、
前記コーティング組成物を前記被コーティング面上に適用する工程と、
前記コーティング組成物を硬化させて、テクスチャ化された表面を有する可剥性及び柔軟性のある層を形成する工程と、
を含む方法。
【請求項３４】
前記組成物が、前記ポリマーブレンドのガラス転移温度を下回る周囲温度で前記組成物を乾燥することによって硬化される、請求項３３に記載の方法。
【請求項３５】
前記ポリマーブレンドのガラス転移温度が３０℃超である、請求項３４に記載の方法。
【請求項３６】
前記コーティング組成物の適用に先立って、前記被コーティング面にプライマー層を適用する工程を更に含む、請求項３３〜３５のいずれか一項に記載の方法。
【請求項３７】
前記プライマー層が、前記表面への前記コーティング組成物の接着力を減少させるための剥離コーティングを含む、請求項３６に記載のコーティング。
【請求項３８】
前記剥離コーティングが、界面活性剤を含む、請求項３７に記載のコーティング。
【請求項３９】
前記プライマー層が、前記表面への前記コーティングの接着力を高めるための接着促進剤を含む、請求項３６に記載のコーティング。
【請求項４０】
前記プライマーが、フッ素化化合物、アクリルポリマー、ポリウレタン、ポリウレタンアクリレート、シリコーン化合物、シリコーン変性ポリマー、パラフィンワックス、ポリプロピレンワックス、ポリエチレンワックス、及びこれらの混合物のうち少なくとも１つを含む、請求項３６〜３９のいずれか一項に記載の方法。
【発明の詳細な説明】
【技術分野】
【０００１】
本開示は、概ねコーティング、組成物、コーティングでコーティングされた物品、及びコーティングの方法に関する。特に、テクスチャ化された表面を有する可剥性及び柔軟性のある層を形成する硬化ポリマーブレンドを含むコーティングに関連する。
【背景技術】
【０００２】
床面用のポリマー系耐滑性コーティングは、様々なポリマーを利用して、良好な表面摩擦を提供することができるコーティングを形成する。例えば、エポキシ系コーティングは、幅広い種類の床面で耐滑性を提供するために一般に使用される。ポリウレタンコーティングは、その高い硬度及び光沢のある外観のため床コーティングとして広く使用される。しかしながら、その低い表面摩擦のため、ポリウレタンコーティングは、濡れるとよく滑るようになる。コーティングと表面上を歩くユーザーによって成立した接触面との間の摩擦を改善するために、様々な粒子状物質をそのようなコーティングに追加してもよい。例えば、米国特許第５，４３１，９６０号は、基層から上方に突出し、露出位置を基層の上に取る粒子を含有するコーティングについて説明する。
【発明の概要】
【発明が解決しようとする課題】
【０００３】
一般に、すり減ったポリマー系コーティングの除去は、既存のコーティングの機械的研磨又は化学的剥離を伴い、これは危険で、費用がかかり、かつ大きな労働力を要する場合がある。容易かつ安価に除去できる耐滑性コーティングの必要性が存在し、良好な表面摩擦を提供する。
【課題を解決するための手段】
【０００４】
一態様では、表面に対するコーティングであって、主成分としてのポリウレタンと、ポリウレタンに比べて、より高い被コーティング面に対する剥離強度と、より高い硬化時の破断点伸び率と、より低いガラス転移温度と、を有する少なくとも１つの他のポリマーＰ２と、のポリマーブレンドを含み、そのポリマーブレンドは、テクスチャ化された表面を有する可剥性及び柔軟性のある層を形成するように硬化される、コーティングを提供する。
【０００５】
別の態様では、可剥性柔軟性コーティングを表面上に形成するためのコーティング組成物であって、主成分としてのポリウレタンと、少なくとも１つの他のポリマーＰ２と、を含む水性ポリマー分散物であって、ポリマーＰ２がポリウレタンに比べて、より高い被コーティング面に対する剥離強度と、より高い硬化時の破断点伸び率と、より低いガラス転移温度と、を有する、水性ポリマー分散物を含み、その水性ポリマー分散物は、テクスチャ化された表面を有する可剥性及び柔軟性のある層を形成するように硬化可能である、コーティング組成物を提供する。
【０００６】
更なる態様では、表面をコーティングする方法であって、主成分としてのポリウレタンと、少なくとも１つの他のポリマーＰ２と、を含む水性ポリマー分散物であって、ポリマーＰ２がポリウレタンに比べて、より高い被コーティング面に対する剥離強度と、より高い硬化時の破断点伸び率と、より低いガラス転移温度と、を有する、水性ポリマー分散物を含み、その水性ポリマー分散物は、テクスチャ化された表面を有する可剥性及び柔軟性のある層を形成するように硬化可能である、コーティング組成物を提供する工程と、コーティング組成物を被コーティング面上に適用する工程と、テクスチャ化された表面を有する可剥性及び柔軟性のある層を形成するようにコーティング組成物を硬化する工程と、を含む方法。
【０００７】
別の態様は、コーティングされた物品を目的とする。本発明のこれらの態様及びその他の態様については、以下の「発明を実施するための形態」に記載する。上記概要はいずれも、主張される対象の制限として解釈されるべきではなく、前述の対象は、本明細書に記載される特許請求の範囲によってのみ定義される。
【図面の簡単な説明】
【０００８】
本明細書全体を通して、添付の図面を参照するが、同様の参照番号は同様の構成要素を示す。
【図１Ａ】物品に適用されたテクスチャ化された表面を有するコーティングの断面図であり、
【図１Ｂ】物品に適用されたテクスチャ化された表面及びプライマー層を有するコーティングの断面図であり、
【図１Ｃ】既存のコーティング層を有する物品に適用されたテクスチャ化された表面及びプライマー層を有するコーティングの断面図であり、
【図１Ｄ】物品に適用されたテクスチャ化された表面及び粒子状添加物を有するコーティングの断面図であり、
【図１Ｅ】物品に適用されたテクスチャ化された表面、粒子状添加物、及びプライマー層を有するコーティングの断面図である。
【図２Ａ】粗いテクスチャ化された表面を有するコーティングの拡大図の写真を示し。
【図２Ｂ】きめ細かいテクスチャ化された表面を有するコーティングの拡大図の写真を示す。
【図３Ａ】様々なコーティングされた床面の大写しの写真を示す。
【図３Ｂ】様々なコーティングされた床面の大写しの写真を示す。
【図３Ｃ】様々なコーティングされた床面の大写しの写真を示す。
【図３Ｄ】様々なコーティングされた床面の大写しの写真を示す。
【図３Ｅ】様々なコーティングされた床面の大写しの写真を示す。
【図３Ｆ】様々なコーティングされた床面の大写しの写真を示す。
【図４】異なるコーティングの光沢値及び耐滑性を比較する棒グラフを示す。
【図５Ａ】従来のコーティングによりコーティングされた表面の耐滑性試験の前後の写真を示す。
【図５Ｂ】従来のコーティングによりコーティングされた表面の耐滑性試験の前後の写真を示す。
【０００９】
それらの図は正確な縮尺率とは限らない。しかし、所与の図中の構成要素を意味する数字の使用は、同一数字でラベル付けされた別の図中の構成要素を限定するものではないことが理解されよう。
【発明を実施するための形態】
【００１０】
本開示の様々な態様は、柔軟性及び可剥性があり、耐滑性を提供するためのテクスチャ化された表面を有する耐滑性コーティングを提供する。テクスチャ化された表面は、コーティングを乾燥する工程中に、コーティングの表面でひびわれを形成した結果である。換言すれば、本開示は、コーティングの耐滑性を高める手段としてひびわれ形成を使用するコーティングについて説明する。加えて、現在開発されているポリウレタン系コーティングは、接着及び剛性不良の欠点を克服する。これらのコーティングは、接着性があって更に可剥性がある、優れた可剥性柔軟性コーティング材料を提供するもので、ひびわれ又は剥がれを生じさせることのない十分な柔軟性を得ることができ、したがって除去が容易になる。これらのコーティングは、コーティングがすり減ると、従来の化学的ストリッパー又は機械的なグラインダー又はサンダーの必要なしに有利にユーザーが容易にかつ安価にコーティングを除去できるようにしながら、直接接触に起因する従来の損耗から表面を保護するための手段を提供する。更に、様々な実施形態において、コーティングは、濡れた／湿った状態で高い光沢特性を維持しながら耐滑性など様々な機能を果たす粒子状物質の結合剤である。また抗微生物性、乾燥特性などの補助的な特性を、好適な粒子状物質の追加によって得ることもできる。
【００１１】
本仕様は、本明細書に述べた特定の実施例又はデータに限定されるものではない。本明細書に開示された組成物、コーティング、及び方法は、一度発明の知識を得たら、その分野の当業者に期待される様々な方法で作製、実践、使用、実行、及び／又は形成することができる。様々な構造体又は方法の工程を参照するために説明及び請求項で使用される第１、第２、及び第３などの数の表示は、特定の構造体若しくは工程、又はそのような構造体若しくは工程に対する特定の順序若しくは構成を示すものと解釈されることを意図しない。本明細書に記述された全ての方法は、本明細書に別途記載のない限り、あるいは逆に文脈によって明確に否定されない限り、任意の好適な順序で実行することができる。本明細書で提供される任意の及び全ての実施例、又は例示の言語（例えば、「のような」）の使用は、単に発明の理解をよりいっそう容易にすることを目的とするにすぎず、別に主張しない限り発明の制限を設けるものではない。いずれの主張されていない要素も発明の実践に必須であることを示していると解釈されるべき、仕様中の言語、及び図面中に示される構造体はない。用語「含む（including）」「含む（comprising）」又は「有する」の本明細書での使用及びそれらの置換は、以下に定義される機能及びそれらの同等のもの、並びに追加項目を包含するように意図されている。
【００１２】
本明細書の値の範囲の詳細説明は、本明細書に別途記載のない限り範囲内にあるそれぞれの別個の値を個々に参照することを意図しており、それぞれの別個の値は、本明細書で個々に列挙されたかのように仕様の中に組み込まれる。例えば、組成範囲が１％〜５０％のように記載される場合、これは２％〜４０％、１０％〜３０％、又は１％〜３％などの値が本明細書中に明確に列挙されることを意図する。これらは何が具体的に意図されているのかの例に過ぎず、列挙された最も低位の値と最も高位の値との間並びにこれらを含む、数値の全ての可能性のある組み合わせが、本開示において明確に記載されていると考慮される。特定の列挙された量又は量の範囲を説明する語「約」の使用は、列挙された量に非常に近い値を、製造公差、測定値を出す際の器具及び人的エラー、などにより説明できる又は当然説明される値などの量に含むことを示すという意味である。
【００１３】
特に明記しない限り、本明細書の任意の文書への参照は、これらの文書のいずれかが当該技術分野において共通の一般的知識の一部を形成することの承認にはならない。それらの参照のいずれの議論もそれらの著者らが主張することを明言し、出願人は、本明細書に引用されたいずれの文書の正確さ及び適切性にも疑問を呈する権利を留保する。本明細書に引用された全ての参照は、別途明確に指示されない限り、参考として完全に組み込まれる。
【００１４】
一態様では、本開示は、主成分としてのポリウレタンと、ポリウレタンに比べより高い被コーティング面に対する剥離強度及びより高い硬化時の破断点伸び率を有するポリマーＰ２と、を含むポリマーブレンドを含む可剥性柔軟性コーティングを提供する。
【００１５】
この文脈において、用語「ブレンド」は、２つのガラス転移温度を有する不混和性ポリマーブレンド（又は異種性ポリマーブレンド）、成分ポリマー間の十分強力な相互作用によって目視的に均一な物理特性を示す相溶性ポリマーブレンド、及び１つのガラス転移温度を有する単層構造を認める混和性ポリマーブレンド（均質のポリマーブレンド）を含む任意の形状のポリマーブレンドのことである。用語「可剥性」は、剥離によって除去可能な特性のことである。剥離強度は接着剤強度の単位であり、分離の角度が１８０度かつ分離率が毎分６インチ（毎分１５センチメートル）（ＡＳＴＭ  Ｄ−９０３）である場合、２つの結合した材料を引き離すのに必要な２５ｍｍ分離毎の平均負荷、又は２つの結合した材料を引き離すのに必要な結合ラインの単位幅あたりの平均負荷など様々な測定値によって定義される。材料の破断点伸び率は、初期長のパーセンテージとして表現される破壊時の歪みのことである。これは、重み又は力が加えられたときにどのように変形し、歪むかという観点の材料の柔軟性の単位であり、本願を通して参照されるように破断点伸び率の用語で表現され得る。定義によって、柔軟性材料は、高い破断点伸び率を有し、より硬い材料は低い破断点伸び率を有する。したがって換言すれば、Ｐ２は、被コーティング面に対してポリウレタンよりも大きな柔軟性及び高い接着剤強度を呈するポリマーから選択される。
【００１６】
可剥性コーティングを実現するために、ポリマーＰ２は、ポリウレタンに比較してより高い被コーティング面に対する剥離強度を有するポリマーから選択される。ポリマーＰ２の剥離強度特性は、一定ではなく、存在するポリウレタンに相対的である。例示の実施形態では、ポリマーＰ２は、５Ｎ／２５ｍｍ超、又は更に好ましくは１０Ｎ／２５ｍｍ超、又は一部の実施例では、２０Ｎ／２５ｍｍ若しくは２５Ｎ／２５ｍｍ超の剥離強度を有し、これにより、ポリウレタンとブレンドしたとき、コーティングはポリウレタン単独よりも大きな約１Ｎ／２５ｍｍ〜２０Ｎ／２５ｍｍ、又は場合によっては１〜１０Ｎ／２５ｍｍ、又は好ましくは２０Ｎ／２５ｍｍ〜２５Ｎ／２５ｍｍの剥離強度を得る。一部の実施形態では、表面へのコーティングの剥離強度が十分に低い場合、コーティングを剥離する行為を、手作業で実行することができる。他の実施形態では、表面へのコーティングの接着剤強度が高い場合、道具を用いて、又はコーティングの様々な部分で剥離タブを組み込むことによって剥離を実行してもよい。例示の実施形態では、表面へのコーティングの剥離強度（ＡＳＴＭ  Ｄ１０００）は、約１０Ｎ／２５ｍｍ又は好ましくは約５Ｎ／２５ｍｍである。技術文献を参照すると、様々な３Ｍ  Ｓｃｏｔｃｈ  Ｗｅｌｄポリウレタン反応性接着剤又は構造用接着剤は、比較すると通常２５０〜３００Ｎ／２５ｍｍを超える剥離強度を呈する。
【００１７】
柔軟性コーティングを得るために、ポリマーＰ２は、ポリウレタンと比較してより高い剥離強度の特性に加え、より高い破断点伸び率を有する。特定の処方によっては、様々なポリウレタンコーティングは、２５％未満、又は５０％未満、又は１００％未満の破断点伸び値を示す場合がある。ポリウレタンの弾性率は、一般にポリマー鎖構造及びポリマー鎖間の相互作用に依存する。例えば、ポリウレタンを形成するためにジイソシアネート（diisocynates）との反応に使用されるジオールの鎖長は、ポリウレタンの弾性率に影響する。長鎖ポリオールがジイソシアネート（diisocyante）でポリマー化される場合、柔軟性及び弾性を有するポリウレタンが形成されるが、ジイソシアネート（diisocynate）でポリマー化された短鎖ジオールは、例えば柔軟性が小さく弾性が小さいポリウレタンとなる。したがって、ポリマーＰ２の破断点伸び特性は、一定ではなく、存在するポリウレタンに相対的である。例示の実施形態では、ポリマーＰ２は、２００％超の破断点伸び率、又は更に好ましくは５００破断点伸び％超を有する。
【００１８】
コーティングにおいてテクスチャ化された表面を得るために、ポリマーブレンドの全体的なガラス転移温度及びポリマーブレンドを含有するコーティング組成物の最低造膜温度（ＭＦＦＴ）を考慮することができる。一般に、ポリマーブレンドのガラス転移温度は、室温で放置して硬化させるときにポリマーブレンドがガラス状態に転移するように室温を超えて計画される。例えば、ポリマーブレンドは、約１０℃超、又は約３０℃超、又は約５０℃超のガラス転移温度を有するように計画されてもよい。ポリマーブレンドにおいてこのような全体的なガラス転移温度を得るために、ポリウレタン及びポリマーＰ２の個々のガラス転移温度、並びに追加された任意の他のポリマーＰ３などを考慮することができる。ポリウレタンは、一般に広い範囲のガラス転移温度を有する。ポリウレタンを形成するためにジイソシアネートとの反応に使用されるジオールの鎖長によっては、選択されたポリウレタンは、−５０℃未満〜３０℃超又は５０℃超の範囲のガラス転移温度を有し得る。本コーティング用の例示のポリウレタンは、０℃超又は更に一般的には約１０℃〜５０℃のガラス転移温度を有し得る。ポリマーＰ２のガラス転移温度は、一定ではなく、存在するポリウレタンに相対的である。相応に、ポリマーＰ２は、コーティング中に存在するポリウレタンに比較してより低いガラス転移温度を有する。一部の実施形態では、ポリマーＰ２は、２５℃より低い、又は１５℃より低い、又は好ましくは１０℃より低いガラス転移温度を有するポリマーから選択され得ると同時にポリウレタンは１０℃〜５０℃のガラス転移温度を有する。
【００１９】
ＭＦＦＴはまた、コーティング上のテクスチャ化された表面の形成のために考慮すべき要素でもある。ＭＦＦＴは、水性合成ラテックス又はエマルションが薄膜として基材上に配置されたとき、融合する最低温度のことである。エマルションビヒクルのＭＦＦＴ用のＡＳＴＭ  Ｄ２３５４−１０ｅ１規格による試験法を使用して、本コーティングのＭＦＦＴを決定してもよい。この規格は、エマルションコーティングの良好なフィルム一体性には、水相が蒸発するときに溶媒の樹脂部が連続性被膜に融合することが必要であることを規定する。ＭＦＦＴは、被膜形成のプロセスにおける要素であり、コーティングの表面上のひびわれを形成する要素である。コーティング面上のひびわれ模様を生成するには、硬化温度は一般に室温であり、一般にポリマーブレンドの全体的なガラス転移温度より低い。理論に束縛されるものではないが、ポリウレタン及びポリマーＰ２などのポリマーブレンドを含有する水性分散物からの水の蒸発はポリマー粒子の段階的融合につながり、ポリマー粒子間の相互作用が増大するため、コーティング面上のポリマー粒子の変形が形成されるひびわれ模様をもたらすことが理解される。好適なＭＦＦＴを有するコーティング組成物及び好適なガラス転移温度を有するポリマーブレンドの配合によって、コーティング面上の硬化挙動及びひびわれ形態を調整することができ、コーティングの耐滑性表面摩擦の必要条件に従ってテクスチャ化された表面を調整できるようにする。様々な実施形態において、コーティング組成物は、一般に３０℃超、又は場合によっては４０℃超若しくは５０℃超の最低造膜温度（ＭＦＦＴ）を有する。３０℃未満のＭＦＦＴを有するコーティング組成物は、ＭＦＦＴより低い硬化温度を更に提供する場合がある。
【００２０】
一般に、テクスチャ化された表面は、ポリマーブレンドの表面上のランダムに融合したポリマー粒子によって明確化されたひびわれ構造を特徴とし得る形態の不規則な表面構造を有する。一部の実施形態では、テクスチャ化された表面は、０．１μｍ〜２０μｍの、又はより詳細には、１μｍ〜５μｍの二乗平均平方根（ＲＭＳ）表面粗さを有する。テクスチャ化された表面によって提供される高い摩擦係数のため、ポリマーブレンドは、粒子状添加物を必要としなくてもよく、粒子状添加物の例としては、従来耐滑性コーティングに使用されたグリット又はポリマービーズが挙げられ、３０μｍより大きい。一部の実施形態では、表面摩擦を増大するための粒子状添加物を追加してもよい。
【００２１】
様々な実施形態において、Ｐ２は、ポリエステル、ポリウレタン−アクリレート（ＰＵＡ）、ポリアクリレート、ポリビニルアルコール、ポリ酢酸ビニル、アクリル酸変性ポリオレフィン、及びそれらの混合から選択されてもよい。ポリマーＰ２はまた、ポリオール／ポリエーテル／ポリエステル連鎖を有するソフトセグメントドメインを持つ柔らかい又はエラストマーの熱可塑性ポリウレタンから選択されてもよく、ウレタン連鎖を有するハードセグメントドメインを持つポリウレタンの主成分と配合される。一般に、ポリマーＰ２は、ポリウレタンと相溶性があるポリマー、即ちポリウレタンと均質な配合が可能なポリマーから選択されてもよい。ポリウレタン及びポリマーＰ２は、両方とも水分散性ポリマーを含んでもよい。任意追加的に、ポリマーＰ２の被膜形成特性を考慮してもよい。他の実施形態では、Ｐ２は、感圧接着剤（ＰＳＡ）ポリマーを含む。好適なＰＳＡポリマーの例として、アクリル樹脂、エチレン酢酸ビニル、ビニルエーテル、及びスチレンブロックコポリマーなどのエラストマーを含有するＰＳＡが挙げられる。
【００２２】
ポリウレタンを前述の特性を有するポリマーＰ２と配合することによって、形成されるコーティングは、可剥性及び柔軟性の両方を有するものになる。これにより、コーティングは、表面プライマー若しくは中間接着層又は粘着付与剤を必要としないため、被コーティング面に直接接着する単一層として形成され得る。単一層コーティングは、１コートの適用、又は複数コートの適用を通して形成され得る。１コートは、薄層の形成に好適であり得るが、２、３、４、あるいはそれ以上の連続的なコートである複数コートは、厚層の形成に好適であり得る。この観点から、コーティング厚さは、１００マイクロメートル、又は１０マイクロメートル以下の薄層〜１０００マイクロメートル、又は１００００マイクロメートル以上の厚層の範囲であり得る。床コーティングの一部の実施形態では、コーティングの代表的な厚さは、１００マイクロメートル〜２００マイクロメートルの範囲である。
【００２３】
場合によっては、被コーティング面上の既存の仕上げコーティングは、可剥性コーティングと表面との間の接着を妨げることがある。具体的には、可剥性の問題は、コーティングと表面との間の異なる接着力レベルのために生じる場合があり、コーティングと表面との間の極端に高い又は低いレベルの接着力をもたらす。例えば、床基材は、アクリルポリマー、又は床の保護のためのポリウレタンコーティング樹脂などのポリマー材料を含む様々な床仕上げコーティング生産物でコーティングされていてもよい。これらの様々な床仕上げコーティングは、適用される可剥性コーティングの剥離強度を増減させることができ、したがって適用されるコーティングの可剥性能に影響を与える。既存の床仕上げ剤の存在にかかわらず均一な可剥性能を維持するために、プライマーコーティング層を適用される可剥性コーティングと既存の床仕上げ剤との間の中間層として追加してもよく、即ちこの実施形態においてコーティングは、コーティングと表面との間に配置されたプライマー層を更に含む。プライマー層は、床仕上げコーティングの存在にかかわらず均一な可剥性又は剥離強度を得るように、可剥性コーティングに予想される中間面を提供する。したがって、この文脈においては、用語「プライマーコーティング層」に参照されるように用語「プライマー」は、本明細書で用語「プライマー層」もまた同じ意味で使用されるが、所望の可剥性能に好適なレベルまで表面へのコーティングの接着力を増加又は減少させて、改質することによって、被コーティング面を下塗りする材料を示す。
【００２４】
一実施形態では、プライマー層は、表面へのコーティングの接着力を減少させるための剥離コーティングを含む。剥離コーティングは、シリコーン変性若しくはフッ素変性されたアクリルポリマー及びポリウレタンポリマー、又は、炭素鎖の水素のフッ素による一定の置換を有するフッ素化モノマーから合成されるフルオロポリマーによって例示されるような、低い界面エネルギーを有するポリマーなどの界面活性剤を含んでもよい。パラフィン、ポリプロピレン、ポリエチレン及びポリテトラフルオロエチレン（ＰＴＦＥ）などの比較的低い界面エネルギーを呈するポリマーコーティングはまた、剥離コーティングとしても好適であり得る。ある種の市販の床仕上げ剤はまた、剥離コーティングとしての使用にも好適であり得る（例えば３Ｍ  Ｓｃｏｔｃｈｇａｒｄ（商標）Ｖｉｎｙｌ  Ｆｌｏｏｒ  Ｐｒｏｔｅｃｔｏｒ、並びにシラン又はフルオロ含有化合物及びポリマーなどの低い界面エネルギーを呈する他の床仕上げ剤など）。好ましい実施形態では、プライマーは、フッ素化化合物、フルオロポリマー又はフッ素変性ポリマー、アクリルポリマー、ポリウレタン、ポリウレタンアクリレート、シリコーン化合物、シリコーン変性ポリマー、パラフィンワックス、ポリプロピレンワックス、ポリエチレンワックス、及びこれらの混合物のうち少なくとも１つを含む。
【００２５】
床面への可剥性コーティングの接着剥離強度はまた、界面活性材料、特に低い界面エネルギーの添加剤をコーティング内に直接混合することによって、プライマー層を使用せずに、又は任意追加的に前述の段落で説明されるようにプライマー層と結合して、所望の範囲に調整され得る。例えば、可剥性コーティングへの、又はあるいは床仕上げ剤への接着改質添加剤として、プライマー層に使用されるポリマーに類似した低い界面エネルギーのポリマーを追加してもよい。好適な低い界面エネルギーの材料の他の例として、３Ｍ  Ｎｏｖｅｃ（商標）フッ素系界面活性剤などのポリマー性フッ素化物界面活性剤、Ｄｏｗ  Ｃｏｒｎｉｎｇ  Ｉｎｃ．から入手可能なシリコーンポリエーテル、スチレン／アクリル酸コポリマー微小球など粘着性の低い接着剤、及びヘキサフルオロプロピレン酸化物（ＨＦＰＯ）が挙げられる。
【００２６】
別の実施形態では、プライマー層は、床面へのコーティングの接着力を増加させるための接着促進剤を含む。このことは、被コーティング面がポリプロピレン、ポリエチレン、ポリテトラフルオロエチレン（ＰＴＦＥ）などの低い界面エネルギーの材料を含有する場合、有用であり得、そうでない場合、床材からの樹脂／油／ワックスを徐々に表面上に蓄積させることがあり得る。他の実施例では、プライマー層は、保護層（例えば、ポリカーボネートプライマー層）として、若しくは可剥性層を基材表面から凝集的に分離可能にする支持体として機能するプライマー層、又は着色層などの接着改質以外の機能を提供する中間面又は中間層である。
【００２７】
一実施形態では、コーティングは、可塑剤フリーのコーティング処方から形成される。可塑剤フリーであることによって、コーティングはコーティング組成物の塑性又は流動性を増加させるために使用される従来の可塑剤を少なくとも実質的に、又は全く含まないことを意味する。ポリウレタンの場合では、ジイソオクチルフタレート（ＤＩＯＰ）又は他のフタレートエステルなどのフタレート系可塑剤は、一般的に使用される可塑剤である。そのような化合物がないことは、コーティング組成物を可塑剤フリーにする。実証された人体に対するフタレートの有害な影響のため、フタレートフリー処方は望ましい。０．１重量％未満、又はより好ましくは０．０１重量％未満の含有量などの微小又は微量のこのような可塑剤は、不注意に存在することがあり、本質的に可塑剤フリーと見なされてもよい。
【００２８】
一部の実施形態では、コーティングは、より高い被コーティング面に対する剥離強度及び／又はポリマーＰ２より高い硬化時の破断点伸び率を有する第３のポリマーＰ３を更に含む。同様に、ポリマーＰ３の剥離強度及び破断点伸びの特性は、一定ではなく、存在するポリマーＰ２に相対的である。ポリマーＰ３は、Ｐ２を補完するための接着力及び弾性率の変性剤として提供されてよく、Ｐ２における弱い接着力又は高い弾性率の特性を補正する。第３のポリマーＰ３の添加は、ポリウレタン及びポリマーＰ２だけの混合では実現できないコーティング特性を得るために使用され得る。例えば、Ｐ３は、硬化時に単独で非常に柔軟かつ柔軟性のある被膜を形成するポリマーから選択されてもよい。他の実施形態では、コーティングは更に、硬化時にポリマーＰ２より低いガラス転移温度を有する第３のポリマーＰ３を含んでもよい。ポリマーＰ３を、ポリマーブレンドの全体的なガラス転移温度を下げるために提供してもよく、例えば、Ｐ２及び／又はポリウレタンにおける高いガラス転移温度特性を補正する。
【００２９】
一実施例では、ポリマーＰ２は、ポリウレタンより高い剥離強度を有するが、その破断点伸び率は同様か又はポリウレタンよりもわずかに高く、ポリマーＰ３は、Ｐ２より高い破断点伸び率を有するポリマーから選択されるため、Ｐ２の低い柔軟性を補正する。別の実施例では、ポリマーＰ２は、ポリウレタンより高い破断点伸び率を有するが、特定の基材との同様か又はわずかにより良好な接着力を有し、Ｐ２より基材に対するより良好な接着力を提供する第３のポリマーＰ３は、したがってＰ２の低い剥離強度を補正する。したがって、ポリマーＰ３は、ポリマーＰ２の不良な剥離強度及び／又は不良な柔軟性を補正するために選択されてもよい。補正を必要とするＰ２の特性によっては、Ｐ３は７００％超、又は１０００％の破断点伸び、及び２５Ｎ／２５ｍｍ超、又は３０Ｎ／２５ｍｍ超の高い剥離強度を呈するポリマーから選択されてもよい。
【００３０】
Ｐ３はまた、耐化学性及び熱抵抗、又はポリマーブレンドの最低造膜温度（ＭＦＦＴ）ガラス転移温度を変更するようなもの、又はポリマーブレンドのガラス転移温度を変更するようなものなど他の特性を有するポリマーから選択されてもよい。一実施形態では、Ｐ３は、約０℃以下のＭＦＦＴ及び実質的に最低造膜温度と同様のガラス転移温度を有するポリマーを含む。これは、室温での被膜形成を可能にする。一実施例では、Ｐ３は、共溶媒を追加せず被膜形成を促進するため、及び硬化したコーティングに柔軟性の特性を付与するために、０℃未満のＭＦＦＴ及び１０００％の破断点伸びの組み合わせを有するポリマーを含む。
【００３１】
ポリウレタン及びポリマーＰ２を含むコーティングの実施形態では、次の例示の組成範囲を使用してもよい。コーティングは、６０重量％〜９０重量％のポリウレタン及び１０重量％〜４０重量％のポリマーＰ２（乾燥固形分）を含んでもよい。例示の実施形態では、ポリマーＰ２は、コーティング中のポリウレタンとポリアクリレートの重量比が１対１０であるように量の中に存在するポリアクリレートを含む。別の例示の実施形態では、ポリマーＰ２は、ポリオール／ポリエーテル／ポリエステル連鎖を有するソフトセグメントドメインを持つポリウレタンを含み、ウレタン連鎖を有するハードセグメントドメインを持つポリウレタンと配合される。前述にしたがって、コーティングは、次の組成の組み合わせのいずれかを含んでもよい。（ｉ）ポリウレタン６０％＋ポリウレタン−アクリレート４０％、（ｉｉ）ポリウレタン７０％＋ポリアクリレート３０％、（ｉｉｉ）ポリウレタン８０％＋ポリウレタン２０％、（ｉｖ）ポリウレタン９０％＋ポリビニルアルコール１０％。他の可能な組み合わせとして、以下が挙げられる。（ｉ）ポリオール／ポリエーテル／ポリエステル連鎖を有するソフトセグメントドメイン（例えば、長鎖長モノマーを使用）を含むポリウレタン３０％に共有結合された、ウレタン連鎖を有するハードセグメントドメイン（例えば、短鎖長ジオールモノマーを使用）を含むポリウレタン７０％、（ｉｉ）ポリウレタン７０％＋ポリアクリレート３０％、（ｉｉｉ）ポリウレタン７０％＋ポリウレタン−アクリレート３０％、（ｉｖ）ポリウレタン６０％＋ポリウレタン２０％＋ポリウレタン−アクリレート２０％、（ｖ）ポリウレタン７０％＋ポリ酢酸ビニル３０％。
【００３２】
ポリウレタン、ポリマーＰ２、及びポリマーＰ３を含む実施形態では、コーティングは、６０重量％〜９０重量％のポリウレタン、５重量％〜３０重量％のポリマーＰ２、及び５重量％〜３０重量％のポリマーＰ３を含んでもよい。例えば、コーティングは、次の組成物のいずれかを含んでもよい。（ｉ）ポリウレタン６０％＋ポリウレタン−アクリレート３０％＋ポリビニルアセテート１０％、（ｉｉ）ポリウレタン７０％＋ポリアクリレート２０％＋ポリエステル。
【００３３】
好ましい実施形態では、コーティングは、ポリマーブレンドの中に分布した又は分散した粒子を更に含む。上記のようなポリウレタンとポリマーＰ２と、必要に応じてポリマーＰ３とのポリマーブレンドは、様々な機能を提供する様々なタイプの粒子状物質を保持するための便利な可剥性、柔軟性マトリックスを提供する。想到される粒子状物質の実施例として、ポリマー粒子、乾燥剤、難燃剤、防汚材料、消毒剤、紫外線吸収材、吸熱材、光触媒、芳香族化合物、殺虫剤、着色顔料、反射材料、及び高屈折率材料が挙げられる。
【００３４】
一実施形態では、粒子状物質は、耐滑性顆粒（又は粒子）を含む。耐滑性顆粒の添加は、ポリマーコーティングだけで得ることができない場合がある増加した静止摩擦及び耐滑性をもたらす耐滑性床コーティングを生み出す。耐滑性顆粒は、ポリオレフィン、ポリアクリレート、ポリエステル、ナイロン、ポリカーボネート、ポリオキシメチレン、フルオロポリマー、スチレン、及びポリウレタンからなる群から選択される有機を含んでもよい。耐滑性顆粒は、ポリイソブチレン（ＰＩＢ）、エチレン−プロピレンゴム（ＥＰＲ）、エチレン−プロピレン−ジエンモノマー（Ｍ−クラス）ゴム（ＥＰＤＭゴム）などのポリオレフィンエラストマーに加えて、ポリエチレン（ＰＥ）、ポリプロピレン（ＰＰ）、ポリメチルペンテン（ＰＭＰ）、ポリブテン−１（ＰＢ−１）などの熱可塑性ポリオレフィンを含んでもよい。
【００３５】
好ましい実施形態では、耐滑性顆粒は、ポリプロピレン（ＰＰ）顆粒を含む。ＰＰ顆粒は、安価に購入することができる。それらは、その密度と無極性性質によって良好な組成の安定性を提供することが認められた。硬化時、ポリプロピレン顆粒は、約１．４〜１．５のポリウレタンと同様の屈折率に加えて高い耐滑性を提供することが認められたが、そのことは、コーティング面上の高光沢を維持するのに役立てることができる。２５℃で０．８ｇ／ｃｃの低密度は、沈殿することなく最終コーティング生産物の保存安定性を改善することができる。また、ブロッキーな形状のポリプロピレン顆粒は、転落／滑り事故の場合の傷害を防ぐのに役立つ。例示の実施形態では、コーティングは、１重量％〜１０重量％のポリプロピレン顆粒、又は好ましくは１重量％〜５重量％のポリプロピレン顆粒を含むコーティング組成物を用いて形成されてもよい。
【００３６】
耐滑性顆粒はまた、炭酸カルシウム、タルク、バライト、粘土、シリカ、二酸化チタン、カーボンブラック、有機粘土、アルミナ、及びカーボンナノチューブ、ガラスバブル、炭化ケイ素、石英、酸化セリウム、シリカ、セラミック粒子、及び地中の無機塩類からなる群から選択される無機材料も含んでよい。アイオノマー、ゴム粒子、コアシェル粒子、又はポリエーテルエーテルケトン（ＰＥＥＫ）及びポリエーテルスルホン（ＰＥＳ）などの高温耐性を備えた工業用プラスチックポリマーのような他のタイプの材料を、耐滑性を得るために使用してもよい。
【００３７】
耐滑性顆粒の寸法は、１０〜１０００マイクロメートル、又は例示の実施形態では、３０〜４００マイクロメートルであってもよい。図に例示したような大きな粒子と小さな粒子の混合もまた使用してもよい。一部の実施形態では、粒子は施されるコーティングの厚さを下回る寸法であるように選択される。高い耐滑性が必要である場合、コーティング厚さを越える大きな粒子は、粒子をコーティングから突出させるために選択され、それによって接触摩擦を増加させるためのより大きな面接触を提供する。ある一定の寸法の閾値を越えると、より大きな粒子のより低い光散乱能力のために、粒子がコーティングに光沢のある外観を失わせる場合がある。したがって、光沢度が留意点である場合は、耐滑性と光沢度との間の許容されるバランスを得ることができる最適の範囲が存在する。一実施形態では、この最適の範囲は、約６０〜２００マイクロメートルの寸法である粒子を含む処方によって生じる。そのような処方は、湿潤条件下で、Ｂｒｉｔｉｓｈ  Ｐｅｎｄｕｌｕｍ  Ｓｌｉｐ  Ｒｅｓｉｓｔａｎｃｅ  Ｔｅｓｔｅｒによって試験された少なくとも２０ＢＮＰ、又は少なくとも２５若しくは更に好ましくは少なくとも３０ＢＮＰの耐滑性、及び標準の光沢計（ＩＳＯ  ２８１３）によって測定された６０度で少なくとも２０ＧＵ、又は少なくとも３０ＧＵ、又は少なくとも４０ＧＵ、又は更に好ましくは少なくとも５０ＧＵの光沢を呈する。
【００３８】
ベース添加剤は、特定の適用例で求められる必要な物理的又は化学的特性を得るためにコーティング中に存在してもよい。以下に説明するように、被コーティング面に適用する前にベース添加剤を液体コーティング組成物に追加してもよい。添加剤は、コーティングの硬化中に気化する揮発性化合物を含んでもよいか、又は硬化後もコーティング中に残留する不揮発性化合物を含んでもよい。ポリマーＰ２がポリウレタンとの部分的不混和性ブレンドを形成するために選択される場合、存在するポリマー間の混和性を可能にするために極性又は部分的に極性の有機共溶媒を追加してもよい。組成物の粘度を調整するためにレオロジー変性剤を追加してもよい。例えば、特定の適用例は、組成物中で耐滑粒子を適切に浮遊させるために、組成物を十分な粘性にする必要がある場合がある。したがって、組成物の粘度は、実際の適用に先立ってアプリケータ上に粒子を均一に搭載することを容易にするべきである。組成物の粘度は、組成物が適用されているときに極端に流れないで、アプリケータに結果として生じる床コーティングの最終的な厚さの調整を可能にするものであることもまた重要であり得る。ベース添加剤の更なる例として、消泡剤、レベリング剤、及び有機ワックスエマルションが挙げられる。追加機能を備えるコーティングを提供するために、殺生物剤、顔料、充填剤、着色剤、染料、へこみ防止剤、及び垂れ防止剤などの添加剤もまたコーティングに添加されてもよい。
【００３９】
図１Ａを参照すると、コーティングされた面１００の断面図が示されている。コーティング１１０は、被コーティング物品１３０の面１２０上に直接形成される。コーティング１１０は、硬化時に、コーティング１１０の表面にわたってランダムに分散した種々の不揃いな寸法のひびわれ１１６を形成する、ポリマーブレンドを含む。一部の実施形態では、物品をコーティングしようとするときなどプライマーの層を被コーティング面に適用してもよい。コーティング１１０は、使用中であってもよいすり減った既存のコーティングを有する面上に形成されてもよい。図１Ｂは、別のコーティングされた面１００の断面図を示す。プライマー１４０の層は、物品１３０の面１２０上に形成され、その後コーティング１１０はプライマー１４０の層上に形成される。図１Ｃは、既存のコーティング１５０を有する更に別のコーティングされた面１００の断面図を示す。プライマー１５０の層は、既存のコーティング１５０上に形成され、その後コーティング１１０はプライマー１５０の層上に形成される。
【００４０】
図１Ｄ及び１Ｅは、テクスチャ化された表面コーティングと共に使用される粒子状添加物の実施例を例示する。図１Ｄは、コーティングされた面１００の断面図を示す。コーティング１１０は、被コーティング物品１３０の面１２０上に直接形成される。コーティング１１０は、粒子状添加物のマトリックス１１２としての機能を果たすポリマーブレンドを含み、ポリマーブレンドは硬化時に、コーティング１１０の表面にわたってランダムに分散した種々の不揃いな寸法のひびわれ１１６を形成する。耐滑粒子は、マトリックス１１２全体にわたって分散される。この図では、粒子１１４は、コーティング１１０の厚さより小さい直径を有し、したがってそれらは大部分コーティング１１０内部に埋め込まれたままである。一部の表面粒子１１５は、表面１１６でランダムに存在し得る。摩擦強化用のひびわれ１１６のみを含む表面１１６の摩擦係数と比べて、コーティング１１０の表面１１６の摩擦係数を上げるために、より大容量の粒子１１４の使用によって表面粒子１１５の量を増加させることができる。図１Ｅは、プライマー１４０の層がコーティング１１０と面１２０との間に挟まれる場合がある別のコーティングされた面１００の断面図を示す。プライマー層を使用して、例えばコーティング１１０と面１２０との間の接着力を調節することができる。
【００４１】
異なるひびわれ模様は、異なる特性を有するポリマーの異なる混合を用いて実現することができる。図２Ａは、大きなひびわれ模様を有するコーティングの表面の拡大図を示す一方で、図２Ｂは、微細なひびわれ模様を有するコーティングの表面の拡大図を示す。概ね、高い破断点伸び特性（即ち、低い弾性率、柔軟性）を有するポリマーを含むポリマーブレンドは、ひびわれが切れ切れの／分離しているように見えた表面上に小型の微細なひびわれ模様を形成するように硬化した。低い破断点伸び特性（即ち、高い弾性率、硬い）を有するポリマーを含むポリマーブレンドは、大型の良好に接続されたひびわれ模様を形成するように硬化した。
【００４２】
別の態様では、コーティング組成物を提供する。コーティング組成物は、主成分としてのポリウレタンと、少なくとも１つの他のポリマーＰ２と、を含む水性ポリマー分散物であって、ポリマーＰ２がポリウレタンに比べて、より高い被コーティング面に対する剥離強度と、より高い硬化時の破断点伸び率と、より低いガラス転移温度と、を有する、水性ポリマー分散物を含む。ポリマー分散物は、テクスチャ化された表面を有する可剥性及び柔軟性のある層を形成するために硬化可能である。
【００４３】
この文脈において用語「分散物」は、分散物を複数の相を含む物質であると定義する、ＩＵＰＡＣ  Ｃｏｍｐｅｎｄｉｕｍ  ｏｆ  Ｃｈｅｍｉｃａｌ  Ｔｅｒｍｉｎｏｌｏｇｙ（２００７）の定義に従っており、相の少なくとも１つは、超微粒子状相ドメインからなり、多くの場合コロイドの寸法範囲内にあり、連続相ドメインの全体にわたり分散される。水性ポリマー分散物は、例えば、Ｄｏｗ製（例えば、ＳＹＮＴＥＧＲＡ（登録商標）ポリウレタン分散物）又はＢａｙｅｒ製（例えば、Ｂａｙｈｙｄｒｏｌ（登録商標）水性ポリウレタン分散物、又はＤｉｓｐｅｒｃｏｌｌ（登録商標）水性ポリウレタン分散物）の市販のポリウレタン分散物のような水性ポリウレタン分散物（ＰＵＤ）を含む第１のポリマー分散物Ｄ１と、ポリマーＰ２を含む第２の水性ポリマー分散物Ｄ２との混合によって得ることができる。Ｐ２は、ポリウレタンに比べて、より高い被コーティング面に対する剥離強度と、より高い硬化時の破断点伸び率と、より低いガラス転移温度と、を有するポリマーから選択される。Ｄ２は、Ｄ１との配合に相溶性がある任意の好適な水性ポリマー分散物を含んでもよい。ポリエステル、ポリウレタン−アクリレート（ＰＵＡ）、ポリアクリレート、ポリビニルアルコール、ポリ酢酸ビニル、アクリル酸変性ポリオレフィンの市販の分散物は、ＢＡＳＦ（例えば、Ａｃｒｏｎａｌ（登録商標）水性ポリアクリレート分散物）又はＢａｙｅｒ（例えば、Ｂａｙｈａｙｄｒｏｌ  Ａ（登録商標）水性ポリアクリレート分散物）又はＤＳＭ（例えば、ＮｅｏＣｒｙｌ（登録商標）アクリルコポリマー分散物、又はＮｅｏＰａｃ（登録商標）ポリウレタン−アクリレート分散物）又はＢａｙｅｒ（例えば、Ｂａｙｈｄｒｏｌ（登録商標）Ｅ水性ポリエステル分散物）又はＡｃｈｅｍａ（例えば、ＰＶＡＤ（登録商標）ポリ酢酸ビニル分散物）又はＮｕｐｌｅｘ（例えば、Ａｃｒｏｐｏｌ（登録商標）ポリ酢酸ビニル分散物）などの様々な商品名によって識別され得る。例示の組成物では、組成物のポリマー内容物は、５０重量％〜９０重量％のポリウレタン及び１０重量％〜５０重量％のポリマーＰ２を含む。
【００４４】
ポリマーＰ３を含む第３のポリマー分散物Ｄ３はまた、前述の段落で説明されるように、コーティングの特性と変更するためにコーティングの中にポリマーＰ３を含むことが所望される場合、コーティング組成物中に使用されてもよい。Ｄ３は、Ｄ１及びＤ２との配合に相溶性がある水性ポリマー分散物を含んでもよい。好ましい実施形態では、ポリマーＰ３は、ポリマーＰ２より低いガラス転移温度を有する。例示の実施形態では、組成物のポリマー内容物は、６０重量％〜９０重量％のポリウレタン、５重量％〜２０重量％のポリマーＰ２、及び５重量％〜２０重量％のポリマーＰ３を含む。
【００４５】
コーティングの硬化時にテクスチャ化された表面を形成する能力のために、コーティング組成物は、表面摩擦を改善するために硬化ポリマーブレンドの表面に突出部を形成するための粒子状添加物を必要としなくてもよいが、一部の実施形態ではそのような粒子状添加物を使用する場合がある。粒子状添加物を仕様する場合、コーティング組成物は、前述の粒子のいずれかを含んでもよい。
【００４６】
コーティング組成物は、イソシアネート硬化剤を更に含んでもよい。他の硬化剤は、アジリジン及びカルボジイミドを含み、それらはポリマーブレンド中に存在するポリマーに対する架橋剤として機能を果たす。
【００４７】
極性有機共溶媒をコーティング組成物中で使用して、ポリウレタン及びポリマーＰ２、並びに必要に応じてポリマーＰ３を共通の相にさせることができる。また合体剤を、ポリマーブレンドのガラス転移温度を上げるのに使用することもできる。合体剤及び極性有機溶媒は、ブトキシジグリコール、ブチルグリコール、グリコールエチルエーテル及びＤＥＧエチルエーテル（エチルエーテル、アルキレングリコールエーテル例えばエチレングリコールモノメチルエーテル、エチレングリコールモノヘキシルエーテル、エチレングリコールモノエチルエーテル、エチレングリコールモノ−ｎ−ブチルエーテル、ジエチレングリコールモノメチルエーテル、ジエチレングリコールモノ−ｎ−ブチルエーテル、プロピレングリコールモノメチルエーテル、ジプロピレングリコールモノメチルエーテル、トリプロピレングリコールモノメチルエーテル、エチレングリコールモノイソブチルエーテル、ジエチレングリコールモノイソブチルエーテル、プロピレングリコールモノイソブチルエーテル、エチレングリコールモノフェニルエーテル、プロピレングリコールモノフェニルエーテル、エチレングリコールモノメチルエーテルアセテート、及びこれらの混合物などの様々な極性有機化合物から選択されてもよい。
【００４８】
コーティング組成物は、組成物の２０重量％〜６０重量％の固形ポリマーの含有量合計を含んでもよい。典型的な実施形態では、固形物の含有量は約３０％〜４５％である。ポリウレタンとポリマーＰ２の比は、８０重量％〜９０重量％のポリウレタン及び１０重量％〜２０重量％のポリマーＰ２で変化してもよい。ポリマーＰ３がコーティング組成物中に存在する場合、ポリウレタンとポリマーＰ２及びＰ３の比は、例えば８０重量％〜９０重量％のポリウレタン、５重量％〜１０重量％のポリマーＰ２、及び５重量％〜１０重量％のポリマーＰ３で変化してもよい。
【００４９】
更なる態様では、コーティングを形成するための方法が提供される。その方法は、ポリウレタンを含む第１のポリマー分散物Ｄ１を提供する工程と、ポリウレタンに比べて、より高い被コーティング面に対する剥離強度、及びより高い硬化時の破断点伸び率を有するポリマーＰ２を含む第２のポリマー分散物Ｄ２を提供する工程と、標準の周囲温度及び圧力でＤ１とＤ２を配合する工程と、を含む。Ｄ１及びＤ２の量は、ポリウレタンが主成分であり、Ｐ２が柔軟性及び可剥性の特性をコーティングに付与するための変性剤であるように準備される。
【００５０】
Ｄ１とＤ２の配合物は、耐滑性顆粒などの粒子状物質と更に配合されてもよい。その配合物はまた、極性又は部分的に極性の有機共溶媒、レオロジー変性剤、消泡剤、レベリング剤、及び有機ワックスエマルションなどの様々なベース添加剤、殺生物剤、垂れ防止剤、へこみ防止剤、色染料、及びそれらの組み合わせと混合されてもよい。コーティング組成物中に接着力及び弾性率の変性剤として第３のポリマーＰ３を導入することを所望する場合、Ｄ１とＤ２の配合物は、ポリマーＰ３を含む第３のポリマー分散物Ｄ３と更に混合されてもよい。ポリマーＰ３は、より高い被コーティング面に対する剥離強度及び／又は例えばポリマーＰ２より高い硬化時の破断点伸び率を有してもよい。
【００５１】
一実施形態では、粒子状物質を組成物に混合する工程を、ポリマー分散物Ｄ１、Ｄ２の配合を実行した後に最後の工程として実行してもよい。ポリマーブレンド内部で粒子の良好な分布を得るために、粒子の均一な分布が得られるまで攪拌を実行する。この攪拌は、例えば、３００〜５００ｒｐｍの適度な攪拌の下で５分間以上、実行してもよい。
【００５２】
更なる態様では、表面をコーティングする方法もまた提供される。この方法は、主成分としてのポリウレタンと、少なくとも１つの他のポリマーＰ２と、を含む水性ポリマー分散物であって、ポリマーＰ２がポリウレタンに比べて、より高い被コーティング面に対する剥離強度と、より高い硬化時の破断点伸び率と、より低いガラス転移温度と、を有する、水性ポリマー分散物を含み、その水性ポリマー分散物は、テクスチャ化された表面を有する可剥性及び柔軟性のある層を形成するように硬化可能である、コーティング組成物を提供する工程と、コーティング組成物を被コーティング面上に適用する工程と、テクスチャ化された表面を有する可剥性及び柔軟性のある層を形成するようにコーティング組成物を硬化する工程と、を含む。
【００５３】
一実施形態では、組成物は、ポリマーブレンドのガラス転移温度を下回る周囲温度で組成物を乾燥することによって硬化される。一部の実施形態では、ポリマーブレンドのガラス転移温度は、５０℃超、又は好ましくは３０℃超である。
【００５４】
アプリケータは、モップ、ブラシ、ローラー、又は鋼製スプレッダを含んでもよく、任意追加的にスキージを用いてもよい。一部の実施形態では、適用されるコーティングの厚さに応じて０．０５〜１リットルのコーティング組成物が平方メートル（per squared meter）の被コーティング面につき適用される。コーティング組成物のその体積を、単一コートの上、又は複数の連続コートの上に適用することができる。コートの硬化は、揮発性溶媒を気化させることが必要であり、それによって組成物中に存在するポリマーを硬化状態に相変化可能にする。一部の実施形態では、コーティング組成物中のポリマーブレンドのガラス転移温度（「Ｔｇ」）は、室温を超える、又はかなり超える。一部の例示の実施形態では、Ｐ２及び／又はＰ３がゴム状エラストマーを含む場合、Ｔｇは、室温を下回ってもよく、したがってコーティングは比較的柔軟で柔軟性がある。標準の周囲温度及び圧力（ＩＵＰＡＣ）でのコーティングの乾燥は、０．５〜１時間で実行してもよい。
【実施例】
【００５５】
実施例１：ポリウレタン−ポリアクリリック配合分散物の準備。
合成。商品名Ｂａｙｈｙｄｒｏｌ  ＵＨ  ２５９３／１（Ｂａｙｅｒ  Ｍａｔｅｒｉａｌ  Ｓｃｉｅｎｃｅ）及びＮｅｏＲｅｚ  Ｒ−２１８０（ＤＳＭ  ＮｅｏＲｅｓｉｎｓ）及びＢａｙｈｙｄｒｏｌ  ＵＨ  ２４０（Ｂａｙｅｒ  Ｍａｔｅｒｉａｌ  Ｓｃｉｅｎｃｅ）及びＢａｙｈｙｄｒｏｌ及びＮｅｏＰａｃ  Ｅ−１２２（ＤＳＭ  ＮｅｏＲｅｓｉｎｓ）及びＢａｙｈｙｄｒｏｌ  Ａ  ２６５１（Ｂａｙｅｒ  Ｍａｔｅｒｉａｌ  Ｓｃｉｅｎｃｅ）として周知される様々なポリウレタン及びポリウレタン−アクリレート分散物を室温で５分間の適度な攪拌によって混合した。任意追加的に、ブトキシジグリコール、ブチルグリコール、グリコールエチルエーテル及びジエチレングリコールエチルエーテルなどの少量の共溶媒をポリマー分散物の混合物に添加してもよい。この混合物を３００ｒｐｍで５分間攪拌した。次にポリウレタンをベースにした増粘剤に加え、消泡剤、レベリング剤、及び有機ワックスエマルションなどの一部の添加剤を適度に攪拌しながら混合物に含有させた。均質に配合したコーティング組成物を形成するために、攪拌速度は５分間で３００〜５００ｒｐｍであった。コーティング組成物のＭＦＦＴを測定し、８℃〜２１℃に変動した。６０ｎｍ及び２００ｎｍのポリマー粒径を使用した。試料コーティング組成物の固形分重量を４０％で一定に保った。
【００５６】
表面コーティングプロセス。コーティング作業に先立って、床面を掃除して床の上の塵埃及び汚れを取り除いた。コーティング組成物の量は、概ね床で必要とされるコーティングされた被膜の厚さに依存する。６６７ｍｍ２又はおよそ２６ｍｍ×２６ｍｍのタイル領域の上に０．１５ｍｍのコーティング厚さを得るために、０．１リットルのコーティング結合剤を使用した。コーティングについては、コーティング組成物を床タイルの上に注ぎ、ブラシ及び／又はローラーで均等にコーティングした。０．５〜２時間室温にて周囲空気による乾燥によって、床面を乾燥させた。乾燥時間は、コーティングされた被膜の厚さによってより長くとってもよい。床面の外観及びひびわれ模様の構造を、光学分光器（ＯＭ）によって観察した。
【００５７】
図３は、実施例１で準備したコーティングを用いてコーティングされた様々な表面を示しており、それぞれが様々なひびわれ模様、つまり（ａ）コーティングなしの純粋なビニルタイル表面、（ｂ）Ｓｃｏｔｃｈｇａｒｄ  Ｓｔｏｎｅ  Ｐｒｏｔｅｃｔｏｒ（商標）コーティング、（ｃ）低い弾性率を有する柔軟性ポリマー分散物による小型の微細なひびわれ模様、（ｄ）高い弾性率を有する硬いポリマー分散物による大型の断続的なひびわれ模様、（ｅ）（ｃ）及び（ｄ）の両方のポリマー分散物の混合物による大型の放射状のひびわれ模様、（ｆ）３Ｍ  Ｓａｆｅｔｙ  Ｗａｌｋ（商標）Ｓｌｉｐ−Ｒｅｓｉｓｔａｎｔ  Ｔａｐｅを示す。Ｓｃｏｔｃｈｇａｒｄ（商標）Ｓｔｏｎｅ  Ｐｒｏｔｅｃｔｏｒを用いたコーティングの場合では、床面上でひびわれ形成がなく、その表面はひびわれのない外観を有した。逆に、一度適用し乾燥したかなりのポリマー（ポリウレタン）分散物は、コーティングされた被膜の表面のひびわれ形成を示した。それらの分散物は、概ね高いＭＦＦＴを有することが認められた。低い弾性率を有する柔軟性ポリマーの被膜は、ひびわれが切れ切れに分離した小型の微細なひびわれ模様を示した（図３Ｃ）。他方では、高い弾性率を有する硬いポリマー分散物は、概ね大型の良好に接続されたひびわれ模様を示した（図３Ｄを参照）。ベースコーティング溶剤が柔軟性ポリマー分散物と硬いポリマー分散物の両方の混合物を含んだ場合、「混合の」ひびわれ模様が概ね観察された（図３Ｅ）。全てのひびわれ模様の入った被膜は、３Ｍ  Ｓａｆｅｔｙ  Ｗａｌｋ（商標）Ｓｌｉｐ−Ｒｅｓｉｓｔａｎｔ  Ｔａｐｅと同様の表面構造を有する（図３Ｆ）。概して、床面の耐滑性を増加したポリウレタン試験混合物に関連したひびわれ模様は、３Ｍ  Ｓａｆｅｔｙ  Ｗａｌｋ（商標）Ｔａｐｅと同一基準である。
【００５８】
性能評価。コーティングされた表面の耐滑性、光沢及び剥離特性を判定するために、試験床基材としてビニルタイル上の異なるひびわれ模様を有する床面を評価した。湿潤条件下でＢｒｉｔｉｓｈ  Ｐｅｎｄｕｌｕｍ  Ｓｌｉｐ  Ｒｅｓｉｓｔａｎｃｅ  Ｔｅｓｔｅｒによって耐滑性を測定した。Ｍｕｎｒｏ  Ｉｎｓｔｒｕｍｅｎｔｓ  Ｌｔｄ．製のＧｌｏｓｓｍｅｔｅｒ（２０度及び６０度）によって光沢を測定した。表面被膜を除去する能力については、インストロン試験機を用いて剥離強度を試験し、剥離作業中にコーティングされた被膜の引き裂き性を視覚的に評価した。参照の表面は、１）未処理のビニルタイル（比較実施例１）、２）３Ｍ  Ｓｃｏｔｃｈｇａｒｄ  Ｓｔｏｎｅ  Ｐｒｏｔｅｃｔｏｒ（商標）コーティングにより処理されたビニルタイル（比較実施例２）、及び３）３Ｍ  Ｓａｆｅｔｙ  Ｗａｌｋ（商標）Ｓｌｉｐ−Ｒｅｓｉｓｔａｎｔ  Ｔａｐｅを付けたビニルタイル（比較実施例３）を含んだ。柔軟性ポリウレタン分散物コーティングを試験試料１に使用し、硬いポリウレタン分散物コーティングを試験試料２に使用し、柔軟性ポリウレタン分散物と硬いポリウレタン分散物の混合物を試験試料３に使用した。
【００５９】
異なるコーティングを用いてコーティングされた面の性能評価から得られた実験結果を表１に作表し、図４に図表を用いて示した。コーティングされた被膜上の全てのひびわれ模様は、コーティングの耐滑性を増加させた。表１は、試験結果の表を示す。
【００６０】
ただし、硬い表面コーティングを生成したポリウレタン分散物は、それらの被膜の耐衝撃性の弱さのために試験試料２の場合のように耐滑性試験中に壊れやすかったことが留意された。耐滑性の激減は、耐滑性試験中のコーティングの破損が原因であった。図５は、硬く、やや脆かった従来のポリウレタンコーティングで試験を実行したとき、耐滑性試験後の裂けて砕けたひびわれ模様を示す。本開示のコーティングは、実施例３及び４によって例示されるように、耐滑性試験の後でも均質なひびわれ模様形成を維持した。したがって、低い弾性率を有する柔軟性ポリマーは、コーティングの表面上に耐久性のあるひびわれを生成するために望ましかった。
【００６１】
【表１】
2016500745.tif 000003
【００６２】
実施例２：プライマー層を有するコーティングの準備。
この実施例では、様々なコーティング組成物を準備し、プライマー層を可剥性コーティングと床面との間の中間層としてこの実施例に導入した。加えて、これらの組成物は、表面摩擦エンハンサとして使用されるポリプロピレン粒子から選択される粒子状添加物を含んだ。商品名Ｂａｙｈｙｄｒｏｌ  ＵＨ  ２５９３／１及びＮｅｏＲｅｚ  Ｒ−２１８０によって周知されるポリウレタン及びポリウレタン−アクリレート分散物を使用してコーティング組成物を形成し、これらを７２：２８重量％の比で使用した。同じ可剥性コーティングをそれぞれ異なるプライマーコーティング層で使用した。任意追加的に、ブトキシジグリコール、ブチルグリコール、グリコールエチルエーテル及びジエチレングリコールエチルエーテルなどの少量の共溶媒をポリマー分散物の混合物に添加してもよい。この混合物を３００ｒｐｍで５分間攪拌した。次にポリウレタンをベースにした増粘剤に加え、消泡剤、レベリング剤、及び有機ワックスエマルションなどの一部の添加剤を適度に攪拌しながら混合物に含有させた。最後に、マイクロメートルサイズのポリプロピレン顆粒を添加した。均質に配合したコーティング組成物を形成するために、攪拌速度は５分間で３００〜５００ｒｐｍであった。
【００６３】
様々なプライマーをこの実施例で試験した。比較実施例１では、プライマーを使用しなかった。実施例１では、アクリルポリマーである３Ｍ  Ｓｃｏｔｃｈｇａｒｄ  Ｖｉｎｙｌ  Ｐｒｏｔｅｃｔｏｒ（商標）製品をプライマーとして使用した。実施例２では、これもまたアクリルポリマーである、３Ｍ  Ｓｐａｎｇｌｅ  Ｆｌｏｏｒ  Ｆｉｎｉｓｈ（商標）製品をプライマーとして使用した。実施例３では、３Ｍ  Ｓｃｏｔｃｈｇａｒｄ  Ｖｉｎｙｌ  Ｐｒｏｔｅｃｔｏｒ（商標）及びフッ素変性水性アクリルポリマー、つまりＤＳＭ  ＡＦ−１０（商標）をプライマーとして使用した。実施例４では、３Ｍ  Ｓｃｏｔｃｈｇａｒｄ  Ｖｉｎｙｌ  Ｐｒｏｔｅｃｔｏｒ（商標）をプライマーとして非常に薄い可剥性コーティング層（０．１３ｍｍ）と共に使用した。実施例５では、パラフィンワックスをプライマーコート層として使用した。実施例６では、ポリプロピレンをプライマー層として使用した。
【００６４】
コーティングプロセスについては、コーティング作業に先立って、床面を掃除して床の上の塵埃及び汚れを取り除いた。プライマーを床面の上にモップを用いてコーティングし、室温で３０分未満乾燥させる。１．０ｍ２のタイル領域の上に０．０２ｍｍのコーティング厚さを得るために、０．０２リットルのコーティング結合剤を使用した。可剥性コーティングについては、コーティング組成物をプライマーコーティングした床タイルの上に注ぎ、ブラシ及び／又はローラーで均等にコーティングした。０．５〜１時間室温にて周囲空気による乾燥によって、床面を乾燥させた。乾燥時間は、コーティングされた被膜の厚さによってより長くとってもよい。コーティング組成物の量は、概ね床で必要とされるコーティングされた被膜の厚さに依存する。６６７ｃｍ２又はおよそ２６ｃｍに２６ｃｍのタイル領域の上に０．１５ｍｍのコーティング厚さを得るために、０．１リットルのコーティング結合剤を使用した。
【００６５】
表２は、この実施例における様々なコーティング及びプライマー層組成物及びコーティングされた面の性能評価から得られた試験結果を作表する。
【００６６】
【表２】
2016500745.tif 000004
【００６７】
剥離強度試験方法は、９０度引張試験方法に従った。上記試験結果から見られるように、比較実施例１は、床面上に直接コーティングすると最高の剥離強度を示した。他の実施例では、プライマー層が存在したとき、コーティングは適切に低い剥離強度を示したが、これはプライマーコート層がコーティング層の易剥離性を有効にすることを意味する。プライマー層としてフッ素化ポリマーの使用は、易剥離性もある十分に被着されたコーティングに所望の範囲内である剥離強度を得た。
【００６８】
実施例３：ポリウレタン−ポリ酢酸ビニル配合分散物の準備。
合成。ポリウレタン分散物（Ｂａｙｈｙｄｒｏｌ  ＵＨ  ２５９３／１、Ｂａｙｅｒ  Ｍａｔｅｒｉａｌ  Ｓｃｉｅｎｃｅ）及びポリ酢酸ビニル分散物（Ａｃｒｏｐｏｌ  ６３８９３，Ｎｕｐｌｅｘ  Ｉｎｄｕｓｔｒｉｅｓ  Ｌｔｄ）を室温で５分間の適度な攪拌によって混合した。任意追加的に、ブトキシジグリコール、ブチルグリコール、グリコールエチルエーテル及びジエチレングリコールエチルエーテルなどの少量の共溶媒をポリマー分散物の混合物に添加してもよい。この混合物を３００ｒｐｍで５分間攪拌した。ポリウレタンをベースにした増粘剤に加え、消泡剤、レベリング剤、及び有機ワックスエマルションなどの添加剤を適度に攪拌しながら混合物に含有させた。攪拌速度は、均質のコーティング組成物を得るまで５分間で３００〜５００ｒｐｍであった。コーティング組成物を床面に適用し、テクスチャ化された表面を形成するために乾燥させた。形成されたコーティングは、柔軟性があり柔らかく、非常に平滑でクッションのような感触を有した。
【００６９】
実施例４：ポリウレタン−ポリウレタン配合分散物の準備。
合成。第１のポリウレタン分散物（Ｂａｙｈｙｄｒｏｌ  ＵＨ  ２５９３／１、Ｂａｙｅｒ  Ｍａｔｅｒｉａｌ  Ｓｃｉｅｎｃｅ）及び第２のポリウレタン分散物（ＮｅｏＲｅｚ  Ｒ−４０００、ＤＳＭ  ＮｅｏＲｅｓｉｎｓ）を室温で５分間の適度な攪拌によって混合した。任意追加的に、ブトキシジグリコール、ブチルグリコール、グリコールエチルエーテル及びジエチレングリコールエチルエーテルなどの少量の共溶媒をポリマー分散物の混合物に添加してもよい。この混合物を３００ｒｐｍで５分間攪拌した。次にポリウレタンをベースにした増粘剤に加え、消泡剤、レベリング剤、及び有機ワックスエマルションなどの一部の添加剤を適度に攪拌しながら混合物に含有させた。攪拌速度は、均質のコーティング組成物を得るまで５分間で３００〜５００ｒｐｍであった。コーティング組成物を床面に適用し、テクスチャ化された表面を形成するために乾燥させた。形成されたコーティングは、被膜硬度を示し、透明ではなくていくらか濁った（穏やかな白）色の被膜であった。
【００７０】
実施例５：ポリウレタン−（ポリアクリレート）配合分散物の準備。
合成。ポリウレタン分散物（ＮｅｏＲｅｚ  Ｒ−１００４、ＤＳＭ  ＮｅｏＲｅｓｉｎｓ）及びポリアクリレート分散物（Ｂａｙｈｙｄｒｏｌ  Ａ  ２６５１、Ｂａｙｅｒ  Ｍａｔｅｒｉａｌ  Ｓｃｉｅｎｃｅ）を室温で５分間の適度な攪拌によって混合した。任意追加的に、ブトキシジグリコール、ブチルグリコール、グリコールエチルエーテル及びジエチレングリコールエチルエーテルなどの少量の共溶媒をポリマー分散物の混合物に添加してもよい。この混合物を３００ｒｐｍで５分間攪拌した。次にポリウレタンをベースにした増粘剤に加え、消泡剤、レベリング剤、及び有機ワックスエマルションなどの一部の添加剤を適度に攪拌しながら混合物に含有させた。攪拌速度は、均質のコーティング組成物を得るまで５分間で３００〜５００ｒｐｍであった。コーティング組成物を床面に適用し、テクスチャ化された表面を形成するために乾燥させた。実施例３と同様に、形成されたコーティングは、被膜硬度を示し、透明ではなくていくらか濁った（穏やかな白）色の被膜であった。
【００７１】
実施例６：ポリウレタン−ポリアクリレート配合分散物の準備。
合成。ポリウレタン分散物（Ｂａｙｈｙｄｒｏｌ  ＵＨ  ２４０、Ｂａｙｅｒ  Ｍａｔｅｒｉａｌ  Ｓｃｉｅｎｃｅ）及びポリアクリレート分散物（Ｂａｙｈｙｄｒｏｌ  Ａ  ２６５１、Ｂａｙｅｒ  Ｍａｔｅｒｉａｌ  Ｓｃｉｅｎｃｅ）を室温で５分間の適度な攪拌によって混合した。任意追加的に、ブトキシジグリコール、ブチルグリコール、グリコールエチルエーテル及びジエチレングリコールエチルエーテルなどの少量の共溶媒をポリマー分散物の混合物に添加してもよい。この混合物を３００ｒｐｍで５分間攪拌した。次にポリウレタンをベースにした増粘剤に加え、消泡剤、レベリング剤、及び有機ワックスエマルションなどの一部の添加剤を適度に攪拌しながら混合物に含有させた。攪拌速度は、均質のコーティング組成物を得るまで５分間で３００〜５００ｒｐｍであった。コーティング組成物を床面に適用し、テクスチャ化された表面を形成するために乾燥させた。実施例３及び４と同様に、形成されたコーティングは、被膜硬度を示し、透明ではなくていくらか濁った（穏やかな白）色の被膜であった。
【００７２】
実施例７：剥離コーティングとしての市販の床仕上げ剤
合成。Ｂａｙｈｙｄｒｏｌ  ＵＨ  ２５９３／１（Ｂａｙｅｒ  Ｍａｔｅｒｉａｌ  Ｓｃｉｅｎｃｅ）、ＮｅｏＲｅｚ  Ｒ−２１８０（ＤＳＭ  ＮｅｏＲｅｓｉｎｓ）、Ｂａｙｈｙｄｒｏｌ  ＵＨ  ２４０（Ｂａｙｅｒ  Ｍａｔｅｒｉａｌ  Ｓｃｉｅｎｃｅ）、ＮｅｏＰａｃ  Ｅ−１２２（ＤＳＭ  ＮｅｏＲｅｓｉｎｓ）、及びＢａｙｈｙｄｒｏｌ  Ａ  ２６５１（Ｂａｙｅｒ  Ｍａｔｅｒｉａｌ  Ｓｃｉｅｎｃｅ）として商品名によって周知される様々なポリウレタン及びポリウレタン−アクリレート分散物を室温で５分間の適度な攪拌によって混合した。消泡剤、レベリング剤、及び有機ワックスエマルションなどの一部の添加剤を適度に攪拌しながら次に混合物に含有させた。マイクロメートルサイズのポリプロピレン顆粒を次に添加し、攪拌速度を５分間で３００〜５００ｒｐｍに上げた。最後に、ブトキシジグリコール、ブチルグリコール、グリコールエチルエーテル、及びジエチレングリコールエチルエーテルなどの少量の共溶媒を、５分間に３００ｒｐｍで攪拌しながら、ポリマー分散物の混合物にゆっくり添加して、溶剤の固形分重量約４０％で均質に配合したコーティング組成物を形成した。
【００７３】
タイルコーティングプロセス。Ａｒｍｓｔｒｏｎｇ  Ｉｎｃ．製のＩｍｐｅｒｉａｌ  ｔｅｘｔｕｒｅ  ｓｔａｎｄａｒｄ  Ｅｘｃｅｌｏｎ  ｖｉｎｙｌ  ｃｏｍｐｏｓｉｔｉｏｎ  ｔｉｌｅを３Ｍ（商標）Ｆｌｏｏｒ  Ｓｔｒｉｐｐｅｒで剥離した。２グラムの床仕上げ製品を指示のとおりガーゼでタイルの剥離された側に適用し、コーティングを周囲条件下で３０分間乾燥させた。２グラムの床仕上げ製品の第２の層を指示のとおり上のコーティングの上面にガーゼで適用し、コーティングを指示のとおり周囲条件下で３０分間又は７日間乾燥させた。表３に示すとおり、次に４０グラムの滑り止め床コーティング溶液の第１の層をコーティングされたタイルに横９インチ（２３センチメートル）の３Ｍ製のＳｃｏｔｃｈｇａｒｄ（商標）Ｆｌｏｏｒ  Ｐｒｏｔｅｃｔｏｒ  Ａｐｐｌｉｃａｔｏｒ  Ｐａｄを用いて均一に適用し、コーティングを周囲条件下で指触乾燥状態になるまで３０分間〜２時間乾燥させた。表３に示すとおり、３５グラムの滑り止め床コーティング溶液の第２の層を、コーティングされたタイルの上面にアプリケータを用いて適用して、最終コーティングを周囲条件下で２４時間乾燥させて評価した。
【００７４】
評価。コーティングされたタイル上で均等に離間配置された５箇所の場所の平均としてＢＹＫ−Ｇａｒｄｎｅｒ  ｍｉｃｒｏ−ｔｒｉ−Ｇｌｏｓｓ  ｍｅｔｅｒを使用して６０度で光沢を試験した。乾燥タイル上の静的摩擦係数（静的ＣＯＦ）をＡＳＴＭ  Ｄ２０４７−８２に従ってＪａｍｅｓ  Ｍａｃｈｉｎｅで測定した。残りのコーティングされたタイルから滑り止め床コーティングの剥離強度をインストロンで９０度剥離にて測定した。剥離の破損形態を「きれいな層間剥離」又は「凝集破壊」のどちらかとして記録し、続いて剥離が発生した中間面の指標を記録した。「きれいな層間剥離」は残りのタイルに残留物がない状態のコーティングのきれいな剥離を示す一方で、「凝集破壊」は残りのタイルに目に見える残留物を示した。剥離が発生した中間面を「ＦＣ」（床仕上げコーティング）とタイルとの間、又は「ＡＳ」（滑り止めコーティング）と「ＦＣ」との間のどちらかで示した。剥離した被膜の厚さを厚み計で測定した。
【００７５】
上述した滑り止め床コーティングの下側で表３に示すように７種の床仕上げ製品を評価した。床仕上げコーティングの第２の層を滑り止め床コーティングの第１の層に先立って３０分間乾燥させた。結果は、滑り止め床コーティングは、下側の床仕上げ製品に関係なく同様の滑り止め特性及び光沢のある外観を有することを示した。比較すると、滑り止め床コーティング被膜の可剥性は、下側の床仕上げ製品に大きく依存した。比較実施例１〜５では、滑り止め床コーティング被膜は、Ｓｐａｎｇｌｅ（商標）ｆｌｏｏｒ  ｆｉｎｉｓｈ、Ｓｃｏｔｃｈｇａｒｄ（商標）Ｌｏｗ  Ｍａｉｎｔｅｎａｎｃｅ  ２５  Ｆｌｏｏｒ  Ｆｉｎｉｓｈ、Ｓｃｏｔｃｈｇａｒｄ（商標）Ｒｅｓｉｌｉｅｎｔ  Ｆｌｏｏｒ  Ｐｒｏｔｅｃｔｏｒ、Ｈｉｇｈ  Ｍｉｌｅａｇｅ（登録商標）Ｆｌｏｏｒ  Ｆｉｎｉｓｈ、及びＶｅｃｔｒａ（登録商標）Ｆｌｏｏｒ  Ｆｉｎｉｓｈなどの床仕上げ製品からきれいに剥離できず、被膜が裂けたか、又はコーティングされた残りのタイルに残留物が残った。他方では、発明例１及び２では、滑り止め床コーティング被膜を比較的低い剥離強度を有するＳｃｏｔｃｈｇａｒｄ（商標）Ｖｉｎｙｌ  Ｆｌｏｏｒ  Ｐｒｏｔｅｃｔｏｒ及びＣａｓｔｌｅｇｕａｒｄ（登録商標）Ｆｌｏｏｒ  Ｆｉｎｉｓｈからきれいに剥離することができた。
【００７６】
実施例８−剥離コーティングとしての市販の床仕上げ剤
コーティングされた床からの滑り止め床コーティングの剥離特性は、滑り止め床コーティングの適用の前の床仕上げ製品の乾燥時間（即ち、硬化の程度）に大きく依存する。実施例７で説明した手順と同様の試験手順を用いて、表４は、選択した床仕上げ製品による３０分間と７日間との間の乾燥時間の比較を示し、滑り止め床コーティングは、下側の床仕上げ製品及びその乾燥時間に関係なく同様の滑り止め特性及び光沢のある外観を与えた。例えば、Ｓｃｏｔｃｈｇａｒｄ（商標）Ｌｏｗ  Ｍａｉｎｔｅｎａｎｃｅ  ２５  Ｆｌｏｏｒ  Ｆｉｎｉｓｈ及びＳｃｏｔｃｈｇａｒｄ（商標）Ｒｅｓｉｌｉｅｎｔ  Ｆｌｏｏｒ  Ｐｒｏｔｅｃｔｏｒは、最大７日間の長い乾燥を必要として、３０分間の乾燥だけで剥離時に凝集破壊が発生した比較実施例２及び３と比較して発明例３及び４では、ビニルタイルからのコーティングのきれいな剥離を可能にした。他方では、３０分間の乾燥は、Ｓｃｏｔｃｈｇａｒｄ（商標）Ｖｉｎｙｌ  Ｆｌｏｏｒ  Ｐｒｏｔｅｃｔｏｒ及びＣａｓｔｌｅｇｕａｒｄ（登録商標）Ｆｌｏｏｒ  Ｆｉｎｉｓｈが発明例１及び２で滑り止め床コーティングのきれいな剥離を与えるのに十分であった一方、７日間の乾燥は、比較実施例６及び７で剥離時に凝集破壊につながった。
【００７７】
実施例９−床仕上げ製品への剥離剤の添加
床仕上げ製品からの滑り止め床コーティングの剥離特性はまた、床仕上げ製品へのＨＦＰＯ（ヘキサフルオロプロピレンオキシド、Ｓｉｇｍａ−Ａｌｄｒｉｃｈ）などの剥離剤の添加によって改善することもできる。実施例７で説明した手順と同様の試験手順を用いて、表５は、比較実施例１では凝集破壊が発生するものの、１重量％のＨＦＰＯのＳｐａｎｇｌｅ（商標）ｆｌｏｏｒ  ｆｉｎｉｓｈへの添加が、発明例５では滑り止め床コーティングの耐滑性に影響を与えることなく滑り止め床コーティングのきれいな剥離につながったことを示す。
【００７８】
実施例１０−滑り止め床コーティング溶液への剥離剤の添加
滑り止め床コーティングの剥離特性はまた、フッ素化ポリウレタン（ＦＰＵ−１）などの剥離剤を用いてその滑り止め性能を不利に変更することなく改善することもできる。ＦＰＵ−１ポリウレタン分散物を次のように準備した。５００ｍＬの機械的攪拌器、温度計、コンデンサ及び窒素入口付き四口丸底フラスコに５１．０７ｇのＤｅｓｍｏｄｕｒ  Ｃ  ２１００  ｐｏｌｙｏｌ（Ｍｗ＝１０００、Ｂａｙｅｒ製）及び４４．４２ｇのＨ１２ＭＤＩ（Ｄｅｓｍｏｄｕｒ  Ｗ、Ｂａｙｅｒ製）を詰める。重付加反応を、全固形分に基づいて０．０１重量％のジブチル錫ジラウレートの存在下、７８℃の攪拌下で実行した（Ｓｉｇｍａ−Ａｌｄｒｉｃｈ）。反応の１時間後、４．５ｇのジメチロールプロピオン酸（ＤＭＰＡ、ＴＣＩ製）及び２０グラムのメチルエチルケトン（ＭＥＫ）を添加した。次にＤＭＰＡが溶けて均質の溶液を形成するまで反応は約２時間行われた。プレポリマーのＮＣＯ含量を標準ジブチルアミン逆滴定法によって判定した。理論的ＮＣＯ値を取得すると、３．０６ｇの１，４−ブテンジオール（１，４−ＢＤＯ、Ｊ．Ｔ．Ｂａｋｅｒ製）及び０．５７ｇのフッ素化Ｃ４ジオールの添加によって鎖を伸延し、１．５時間反応させてポリウレタンプレポリマーを形成し、次に０．５３ｇのフッ素化Ｃ４モノアルコールで１時間終端した。結果として生じるプレポリマーを４０℃まで冷却し、トリエチルアミン（３．４ｇ、ＥＭＤ  Ｃｈｅｍｉｃａｌｓ製）の添加によって３０分間中和した。強く攪拌しながらポリウレタンプレポリマーに水をゆっくり添加されることによって水性分散物を完成した。プレポリマーが分散されると、攪拌下で更なる鎖の伸延のために５．０ｇの水に２．６５ｇのエチレンジアミン（Ａｌｆａ  Ａｅｓａｒ製）をゆっくり添加した。ＭＥＫを、ロータリーエバポレーターで４０℃にて除去し、結果として３５重量％の固形含有量を有するポリウレタン分散物が得られた。滑り止め床コーティング溶液を実施例７に説明するように、ＦＰＵ−１を取り込んで準備した。実施例７で説明した手順と同様の試験手順を用いて、表６は、下側のＳｃｏｔｃｈｇａｒｄ（商標）Ｖｉｎｙｌ  Ｆｌｏｏｒ  Ｐｒｏｔｅｃｔｏｒ又はＣａｓｔｌｅｇｕａｒｄ（登録商標）Ｆｌｏｏｒ  Ｆｉｎｉｓｈのために、滑り止め床コーティングの処方Ｂ中のフッ素成分はコーティングの滑り止め性能及び光沢のある外観に影響を与えなかったことを示す。しかし、滑り止め床コーティング中へのＦＰＵ−１の取り込みは、発明例６及び７においてその可剥性を著しく改善した。
【００７９】
更なる態様において、コーティングされた物品を準備する。本明細書で説明されるコーティングは、保護、清浄度、光沢、耐傷性、及び／又は耐滑性が望ましい任意の物品又は任意の表面をコーティングするのに好適である。そのような表面として、家具、食品の調理面、壁、陳列台、カウンタ、浴室設備など、及び特に、耐滑性を必要とする床が挙げられる。被コーティング面は、アクリルタイル、セラミックタイル、大理石、石、金属及び木の積層体、テラゾ、セラミック、リノリウム、プラスチック、ゴム、コンクリート、ビニル組成物タイル（「ＶＣＴ」）及びガラスが挙げられる各種の材料から作製されてもよいが、これらに限定されない。有利に、コーティングはまた、アクリルコーティング又はポリウレタンコーティングなどの、前もって適用されていてもよく、以来使用を通してすり減った既存のコーティングを有する物品又は表面に適用することもできる。表面の保護、清浄度、光沢、耐傷性及び／又は耐滑性を提供するために本開示のコーティングが便利に適用される前に、既存のコーティングを除去する必要はない。
【００８０】
本発明は、本明細書に例示した好ましい実施形態に関する特定の参照を用いて説明されてきたが、それらの変更及び修正は、実行することができ、本明細書の以下に記載される特許請求の範囲によって定義される本発明の範囲内にあることが当該技術分野において当業者に理解されるだろう。
【００８１】
【表３】
2016500745.tif 000005
【００８２】
【表４】
2016500745.tif 000006
【００８３】
【表５】
2016500745.tif 000007
【００８４】
【表６】
2016500745.tif 000008
【図１Ａ】
2016500745.tif 000009
【図１Ｂ】
2016500745.tif 000010
【図１Ｃ】
2016500745.tif 000011
【図１Ｄ】
2016500745.tif 000012
【図１Ｅ】
2016500745.tif 000013
【図２Ａ】
2016500745.tif 000014
【図２Ｂ】
2016500745.tif 000015
【図３Ａ】
2016500745.tif 000016
【図３Ｂ】
2016500745.tif 000017
【図３Ｃ】
2016500745.tif 000018
【図３Ｄ】
2016500745.tif 000019
【図３Ｅ】
2016500745.tif 000020
【図３Ｆ】
2016500745.tif 000021
【図４】
2016500745.tif 000022
【図５Ａ】
2016500745.tif 000023
【図５Ｂ】
2016500745.tif 000024
【国際調査報告】
2016500745.tif 000025
2016500745.tif 000026
2016500745.tif 000027